Brevet FR3019564A1 — publié le 20151009

DOMAINE TECHNIQUE La présente invention se rapporte à un procédé pour impartir du développé agrippant à un stratifié comportant au moins une couche formant support, par exemple une 5 couche de non tissé, et au moins une couche de non tissé à boucles fixée sur la au moins une couche inférieure formant support. La présente invention se rapporte également à un dispositif pour impartir du développé agrippant à un stratifié de ce genre ainsi qu'à un 10 stratifié de ce genre. Un stratifié comportant au moins une couche formant support, par exemple une couche de non tissé, et au moins une couche de non tissé à boucles, par exemple un non tissé cardé consolidé par calandrage, est notamment 15 utilisé pour former la partie boucles d'un autoagrippant à crochets et boucles, notamment pour des couches culottes et notamment pour former une bande disposée dans la partie avant de la couche culotte, au niveau de la ceinture en position centrale, bande classiquement 20 appelée « bande confort » ou « landing zone », pour permettre la fermeture de la ceinture de la couche culotte par l'accroche de crochets issus de pattes disposées dans des parties d'extrémités latérales de la partie arrière de la couche culotte. 25 Dans la présente invention, on entend par développé agrippant, le volume disponible dans le non tissé à boucles dans lequel des crochets peuvent pénétrer pour réaliser l'accrochage. ART ANTERIEUR Les zones agrippantes des non tissés sont réalisées notamment par l'assemblage d'une nappe de fibres sur un support non tissé de type SMS. Les fibres sont indépendantes lors de la fabrication et il faut une 5 grande quantité de fibres pour réaliser les volumes agrippants et principalement seules les fibres à la surface opposée au support peuvent coopérer avec les crochets. Il est donc nécessaire d'avoir une grande quantité de fibres et un poids important de produit pour 10 avoir une coopération satisfaisante avec les crochets pour répondre aux attentes de l'utilisateur en matière de performances. La grande quantité de fibres implique de plus une mauvaise lisibilité de l'impression réalisée sur l'une des faces du support SMS. 15 Il existe en outre une contradiction entre le poids de filaments utilisés et la capacité de pénétration des crochets dans la zone agrippante. Plus le poids utilisé de fibres à iso volume est grand, plus la pénétration des crochets est difficile. 20 En général, une nappe formant bande confort est en forme de stratifié et comporte un élément support, par exemple un non-tissé SMS, sur lequel peuvent notamment être imprimés des motifs décoratifs et d'autre part un non tissé à boucles, par exemple un non-tissé cardé calandré, 25 qui est fixé sur la partie supérieure de l'élément support. De préférence, le non tissé cardé doit permettre à un utilisateur de voir à travers les motifs imprimés sur l'élément support. 30 D'autre part, on souhaite que la coopération entre les boucles agrippantes formées par l'élément textile et les crochets doit être optimale. Pour ce faire, il est nécessaire que les crochets puissent s'introduire ou s'engager facilement dans les boucles agrippantes. En outre, une bonne résistance au cisaillement des boucles 5 lorsqu'elles sont sollicitées par un crochet est préférable ainsi qu'une bonne résistance à l'ouverture en pelage. On souhaite aussi avoir une bonne sensation d'accroche ressentie par l'utilisateur lors de l'ouverture lui donnant confiance dans la fermeture sans 10 à-coup avec un effort mesuré. Cette appréciation est usuellement mesurée par le calcul de l'énergie au pelage. On souhaite aussi obtenir une bonne qualité sensorielle entraînant une sensation de douceur nécessitant un toucher doux et un aspect textile, ainsi qu'une 15 optimisation du poids de la bande confort et donc à un coût réduit du produit. Il en résulte des exigences contradictoires avec le souhait que les motifs imprimés puissent être bien vus à travers l'élément à boucles qui font que les bandes 20 confort actuelles, notamment celles formées à partir de deux non-tissés respectivement un SMS et un cardé, soit ne présentent pas une bonne résistance au pelage, que ce soit dans la réalité ou dans le ressenti de l'utilisateur, soit ne permettent pas à l'utilisateur de 25 bien voir les motifs imprimés sur la couche support. OBJET ET RESUME DE L'INVENTION La présente invention vise à surmonter les inconvénients de l'art antérieur en proposant un procédé pour impartir du développé agrippant à un stratifié du genre défini ci-30 dessus, notamment destiné à former une bande confort, sans pour autant diminuer la visibilité de motifs imprimés sur la couche support. Suivant l'invention, un procédé pour impartir du développé agrippant à un stratifié, notamment destiné à former une bande confort, comportant au moins un élément support textile, notamment au moins un non-tissé, par exemple SMS, et au moins un non tissé à boucles, notamment un non-tissé cardé, fixé sur la face supérieure de l'élément support, qui comprend les étapes dans lesquelles : on déroule une nappe de non tissé à boucles et une nappe 10 formant un élément support pour les faire passer dans un interstice formé entre deux rouleaux supérieur et inférieur pour réaliser une fixation des deux éléments l'un avec l'autre, la face du rouleau supérieur en contact avec le non tissé à boucles ayant, au niveau de 15 l'interstice, une première vitesse orientée dans le sens de déroulement du stratifié, ou sens machine ou MD, la face du rouleau inférieur en contact avec l'élément support ayant, au niveau de l'interstice, une deuxième vitesse également orientée dans le sens de déroulement du 20 stratifié, ou sens machine ou MD, est caractérisé en ce que : on règle les première et deuxième vitesses de sorte que la première vitesse soit supérieure à la deuxième vitesse. 25 On obtient ainsi de manière très simple un stratifié qui tout en permettant une excellente visibilité de motifs éventuellement imprimés sur l'élément support, présente plus de développé agrippant et également une capacité d'accroche plus grande pour des crochets. 30 Suivant un mode de réalisation préféré de l'invention, on règle les première et deuxième vitesses de sorte que le rapport de la première vitesse sur la deuxième vitesse (ou coefficient de suralimentation) soit supérieur à 1,1, en particulier supérieur à 1,2, et notamment compris entre 1,2 et 1,6, de préférence entre 1,3 et 1,5. De préférence, au moins l'un des deux rouleaux est chauffé et la fixation des deux nappes est réalisée par calandrage. La présente invention se rapporte également à un stratifié comportant au moins un élément support par exemple un non-tissé, notamment un SMS, et au moins un non tissé à boucles, notamment un cardé consolidé par calandrage, fixé sur l'élément support, notamment par calandrage, au premier non-tissé caractérisé en ce que la courbe donnant la force nécessaire pour étirer le stratifié suivant un axe donné, par exemple l'axe MD ou l'axe CD du stratifié, en fonction de l'allongement, comporte un tronçon dans lequel la force est croissante de la force zéro jusqu'à une force maximale, correspondant notamment à une rupture du stratifié, et la 20 courbe comporte un point d'inflexion sur le dit un tronçon. Suivant un autre mode de réalisation, l'élément support est constitué d'un film plastique, notamment en matière thermoplastique. 25 On décrit maintenant, uniquement à titre d'exemples et d'illustration, des modes de réalisation de l'invention, en se reportant aux dessins, dans lesquels, DESCRIPTION SUCCINCTE DES DESSINS La figure 1 représente un stratifié suivant un mode de réalisation de l'invention ; La figure 2 représente la courbe donnant la force d'étirement en fonction de la déformation du stratifié de la figure 1 ; la figure 3 est un schéma de principe vu de côté d'un dispositif mettant en oeuvre le procédé suivant l'invention ; et la figure 4 représente les performances caractéristiques d'un non tissé en fonction de la position en % du point d'inflexion. MODES DE REALISATION PREFERES A la figure 1, il est représenté un stratifié 1 suivant l'invention, comportant un élément support 2 constitué d'une couche de non tissé SMS (c'est à dire constitué de trois couches superposées de non tissés SpunbondMeltblown-Spunbond) et un élément 3 à boucles constitué d'un non tissé cardé consolidé par calandrage. Des motifs ont été imprimés sur la face supérieure de l'élément support 2, puis les deux éléments 2 et 3 ont été envoyés ensemble entre deux rouleaux 4 et 5 pour leur fixation mutuelle par calandrage, comme représenté à la figure 3. Selon une variante, on peut réaliser l'impression sur la face inférieure de l'élément support 2. Dans l'interstice formé entre les deux rouleaux supérieur 30 4 et inférieur 5, les deux éléments 2 et 3 sont pressés l'un contre l'autre par les surfaces extérieures respectives en regard l'une de l'autre des deux rouleaux. L'un ou les deux rouleaux est/sont chauffé(s) et l'un des deux rouleaux comporte un motif de gravure. Le stratifié 1 de la figure 1 est celui obtenu en sortie du dispositif représenté à la figure 3. En outre, les vitesses respectives des deux rouleaux 10 inférieur et supérieur au niveau du contact avec le stratifié passant dans l'interstice sont orientées mutuellement parallèles, dans la direction de déroulement des deux éléments, notamment la direction machine ou MD. Cependant, la valeur de la vitesse V1 du rouleau 15 supérieur au niveau du contact avec l'élément textile à boucle dans l'interstice est supérieure à celle de la vitesse V2 du rouleau inférieur, c'est à dire du rouleau en contact avec l'élément support. Pour obtenir le stratifié de la figure 1, on a réglé le rapport V1/V2 à 20 la figure 3 pour qu'il soit égal à 1,4. A la figure 2, on a représenté la courbe donnant la force d'allongement du stratifié 1 dans la direction MD en 25 fonction de l'allongement. Pour réaliser cette courbe, on utilise le test de l'élongation à la rupture dans le sens MD, qui consiste à disposer un échantillon de longueur supérieure à 100mm et de 50mm de large du stratifié 1 obtenu en sortie du dispositif représenté à la figure 3 30 entre deux mâchoires (distance inter mâchoires égale à 100mm) d'un dynamomètre (vitesse de traction de 50mm/min). Comme on peut le voir, la courbe est croissante à partir 35 de l'allongement 0% jusqu'à un point R aux alentours de 60% correspondant à la force maximale d'allongement ou encore à la force à la rupture. Au delà du point R, la courbe décroît, notamment avec une forte pente, très supérieure en valeur absolue à la pente du tronçon entre 0 et R. Pour mesurer le point d'inflexion, on peut utiliser toute méthode classique, par exemple graphiquement par la méthode des tangentes (d2) ou par modélisation 10 polynomiale, notamment de rang 4, de la courbe. Sur le tronçon entre 0 et R, la courbe comporte un point d'inflexion Pi, aux alentours de 20%. Le point d'inflexion Pi est préférentiellement supérieur 15 à 4%, notamment compris entre 7% et 30%, plus préférentiellement compris entre 7 et 20%. En fonction de la suralimentation, le développé agrippant va croître, augmentant ainsi les performances, notamment en cisaillement et en pelage, du stratifié, notamment de 20 la bande confort, comme le montre la figure 4. Méthode de pelage Pour mesurer les performances en pelage en fonction de la suralimentation, on utilise une mesure de la résistance à l'ouverture à 180° d'un couple crochet/bande confort 25 assemblés. Une bande de crochets de l3mm de large et de 25,4mm de long assemblée sur un support papier de 80g/m2 et de largeur 25,4mm est pressée sur un échantillon de bande confort de dimension 50mmx50mm à l'aide d'un rouleau simple de 2kg, les orientations relatives des 30 produits étant identiques à celles utilisées sur la couche culotte. Une traction de lkg est ensuite réalisé pendant 10 secondes au support du crochet de manière à simuler la fermeture d'une couche culotte, notamment d'une couche culotte ayant des oreilles élastiques. Le papier supportant le crochet est ensuite inséré dans la mâchoire supérieure mobile d'un bâti de traction du type Synergie 200H de MTS System équipé d'une cellule dynamométrique de 100N et la bande confort est insérée. dans la mâchoire inférieure. La distance entre les deux mâchoires est de 50mm. Pour mesurer la force d'ouverture, la partie haute du bâti effectue ensuite une translation de bas en haut à une vitesse de 305mm/min. On relève alors la valeur de la force maximale fournie par la machine ainsi qu'éventuellement la valeur d'énergie correspondant à l'aire sous la surface de la courbe test pris sur les 13 premiers mm de course du bâti de traction Méthode de cisaillement Pour mesurer les performances en cisaillement en fonction de la suralimentation, on prend un échantillon de 50mmx5Omm de bande confort que l'on colle sur une plaque rigide, par exemple métallique, avec un adhésif double face. Une bande de crochets de 13 mm de large et de 25,4mm de long assemblée sur un support papier de 250g/m2 est engagée par l'opérateur sur la bande confort en respectant les orientations relatives des produits sur la couche et une pression est exercée pendant 3s par l'opérateur avec le pouce. Une traction de lkg est ensuite réalisée pendant 5 secondes au support du crochet de manière à simuler la fermeture d'une couche culotte, notamment d'une couche culotte ayant des oreilles élastiques. La plaque métallique supportant la bande confort est insérée dans la mâchoire supérieure mobile d'un bâti de traction du type DY 30 de MTS System équipé d'une cellule dynamométrique de 100N. Le papier supportant le crochet est ensuite inséré dans la mâchoire inférieure fixe. Le mouvement du bâti sera dans le même sens que la traction de lkg. La distance entre les deux mâchoires est de 76mm. Pour mesurer la force d'ouverture, la partie haute du bâti effectue ensuite une translation de bas en haut à une vitesse constante de 305mm/min. Le test est effectué jusqu'à ce que la boucle et le crochet soient totalement désengagés. On relève alors la valeur de force maximale sur la courbe obtenue. Dans la présente invention, on entend par non tissé un produit obtenu à l'issue de la formation d'une nappe de fibres ou de filaments qui ont été consolidés. La consolidation peut être mécanique, chimique ou thermique et se traduit par la présence de liaison entre les fibres et/ou les filaments. Cette consolidation peut être directe, c'est-à-dire faite directement entre les fibres et/ou filaments par soudure, ou elle peut être indirecte, c'est-à-dire par l'intermédiaire d'une couche intermédiaire entre les fibres et/ou les filaments, par exemple une couche de colle ou une couche de liant. Le terme non-tissé se rapporte à une structure en forme de ruban ou nappe de fibres ou filaments qui sont entrelacées d'une manière non uniforme, irrégulière ou au hasard. Un non-tissé peut avoir une structure de couche unique ou une structure à couches multiples. Un non-tissé peut également être réuni à un autre matériau tel qu'un film pour former un stratifié. Un non-tissé peut être réalisé à partir de différents matériaux synthétiques et/ou naturels. Les matériaux naturels à titre d'exemple sont des fibres de cellulose, telles que coton, jute, pâte à papier, lin et analogue et peuvent également inclure des fibres de cellulose re-traitées, telles que la rayonne ou la viscose. Les fibres naturelles pour un matériau non-tissé peuvent être préparées en utilisant divers procédés tels que le cardage. Des matériaux synthétiques à titre d'exemple comportent, mais sans s'y limiter, des polymères thermoplastiques synthétiques, qui sont connus pour former des fibres qui incluent, sans s'y limiter, les polyoléfines, par exemple le polyéthylène, polypropylène, polybutylène et analogue ; le polyamide, par exemple le polyamide 6, polyamide 6.6, polyamide 10, polyamide 12 et analogue ; des polyesters, par exemple des polyéthylènes téraphthalates, des polybutylènes téréphtalates, des acides polylactiques et analogues, des polycarbonates, des polystyrènes, des élastomères thermoplastiques, des vinyles polymères, des polyuréthanes et des mélanges et des co-polymères de ces derniers. De manière générale, les fibres et les filaments diffèrent principalement par leur longueur et par leur 25 procédé de fabrication. On entend par filaments les éléments unitaires, de très grandes longueurs vis à vis du diamètre dans lequel s'inscrit leur section, extrudés de manière continue pour former directement une nappe de non tissé qui peut être 30 ensuite consolidée par thermo-liage ou tout autre moyen pour permettre l'atteinte des performances souhaitées et/ou leur transport. De préférence, les filaments présentent une longueur supérieure à 120mm. On entend par fibre le terme générique pour désigner une matière textile ou un élément de matière textile de longueur réduite, inférieure à la longueur des filaments, et susceptible d'être filée et/ou utilisée dans la réalisation de non tissés. On distingue deux types de fibres, les fibres courtes formées de matière discontinue de faible longueur inférieure à 70mm (préférentiellement de 25mm à 60 mm) et les fibres longues formées de manière discontinue de grande longueur supérieure à 70 mm (préférentiellement de 80 mm à 120 mm). A la différence des filaments qui sont consolidés directement après avoir été extrudés, les fibres sont communément orientées et organisées en nappe lors d'une étape de cardage bien connue de l'homme du métier. Cette nappe peut être ensuite consolidée par thermo-liage ou tout autre moyen pour permettre l'atteinte des performances souhaitées et/ou leur transport. Selon l'invention, on peut avantageusement utiliser un non tissé à boucles comprenant des fibres à haute élongation. Par fibres à haute élongation, on entend des fibres qui présentent une élongation maximale avant la rupture supérieure à 250% d'élongation, c'est à dire des fibres qui peuvent s'étirer d'au moins 2,5 fois leur longueur au repos et avant étirement. Plus particulièrement, les fibres à haute élongation présentent une élongation maximale avant la rupture supérieure à 300% d'élongation, ou encore présentent une élongation maximale avant la rupture comprise entre 300% et 600% d'élongation, plus particulièrement comprise 30 entre 450% et 500% d'élongation. 4 13 Selon un mode de réalisation, le non tissé à boucles comprend des fibres à haute élongation, notamment au moins 50% de fibres à haute élongation. Suivant la présente invention, on entend par boucle un filament et/ou une fibre qui comprend deux extrémités chacune solidaire du support en un point respectif du support ou en un même point du support. Une boucle peut également être formée de plusieurs filaments ou fibres solidarisés entre eux et dont au moins deux d'entre eux sont solidarisés au support, en un point ou en deux points respectifs distincts. Les boucles peuvent présenter ici une forme particulière dissymétrique. On entend par non tissé à boucles un non tissé formant des boucles disponible pour un crochet après liaison au support. Dans une variante, on pourrait envisager d'activer le non 20 tissé à boucles avant de le fixer sur l'élément support. De préférence au moins un élément support est un non tissé, notamment un SM (Spunbond-Meltblown), un SMS (Spunbond-Meltblown-Spunbond) ou un SMMS (SpunbondMeltblown-Meltblown-Spunbond), SSMMS (Spunbond- Spunbond- 25 Meltblown-Meltblown-Spunbond) et analogue. REVENDICATIONS1. Procédé pour impartir du développé agrippant à un 5 stratifié (1), notamment destiné à former une bande confort, comportant au moins un élément support (2) textile, notamment au moins un non-tissé, par exemple SMS, et au moins un non tissé (3) à boucles, notamment un non-tissé cardé, fixé sur la face supérieure de l'élément 10 support, qui comprend les étapes dans lesquelles : on déroule une nappe de non tissé à boucles et une nappe formant un élément support pour les faire passer dans un interstice formé entre deux rouleaux supérieur et inférieur pour réaliser une fixation des deux éléments 15 l'un avec l'autre, la face du rouleau supérieur en contact avec le non tissé à boucles ayant, au niveau de l'interstice, une première vitesse orientée dans le sens de déroulement du stratifié, ou sens machine ou MD, la face du rouleau inférieur en contact avec l'élément 20 support ayant, au niveau de l'interstice, une deuxième vitesse également orientée dans le sens de déroulement du stratifié, ou sens machine ou MD, est caractérisé en ce que: on règle les première et deuxième vitesses de sorte que 25 la première vitesse soit supérieure à la deuxième vitesse. 2. Procédé suivant la revendication 1, caractérisé en ce que on règle les première et deuxième vitesses de sorte que le rapport de la première vitesse sur la deuxième 30 vitesse (ou coefficient de suralimentation) soit compris entre 1,2 et 1,6, de préférence entre 1,3 et 1,5. 3. Procédé suivant la revendication 1 ou 2, caractérisé en ce que au moins l'un des deux rouleaux est chauffé et la fixation des deux nappes est réalisée par calandrage. 4. Procédé suivant la revendication 1, 2 ou 3, caractérisé en ce que le au moins un élément (2) support est un non tissé, notamment un SM (Spunbond-Meltblown), un SMS (Spunbond-Meltblown-Spunbond) ou un SMMS (Spunbond-Meltblown-Meltblown-Spunbond), SSMMS (SpunbondSpunbond-Meltblown-Meltblown-Spunbond) et analogue. 5. Procédé suivant l'une des revendications 1 à 4, caractérisé en ce que le non tissé à boucle (3) est un cardé, notamment consolidé par calandrage. 6. Procédé suivant l'une des revendications 1 à 5, caractérisé en ce que le cardé (3) comprend des fibres à 15 haute élongation.